또한 , 폴리에틸렌 테레프탈 레이트 필름 을 박리 한 후 , 알칼리 현상기 ( 후지 기공 제조 , 드라이 필름 용 현상기 ) 를 사용 하 여 30 ℃ 의 1 질량 ％ Na 2 CO 3 수용액 을 소정 시간 스프레이 하 고 , 감광성 수지 층 의 미 노광 부분 을 최소 현상 시간 의 2 배 의 시간 으로 용해 제거 하 였 다 . 이때 , 미 노광 부분 의 감광성 수지 층 이 완전히 용해 되 는 데 에 필요 한 가장 적 은 시간 을 최소 현상 시간 으로 하 였 다 . 실제 의 현상 시간 은 최소 현상 시간 의 2 배 로 현상 하 여 , 경화 레지스 트 패턴 을 얻 었 다 .